Brevet FR2746799A1 — publié le 19971003

La présente invention concerne des composés poly- triaziniques contenant des groupes polyalkylpipéridinyloxy ou polyalkylpipéridinylamino, leur utilisation pour stabi- liser des matières organiques, en particulier des polymères5 synthétiques, contre une dégradation provoquée par la lumière, la chaleur ou l'oxydation, et les matières orga- niques ainsi stabilisées. L'utilisation de composés polytriaziniques contenant des groupes polyalkylpipéridinyle comme stabilisants pour matières organiques est décrite, par exemple, dans les documents US-A-4 086 204, US-A-4 108 829, US-A-4 331 586, US-A-4 335 242, US-A-4 816 507, US-A-4 997 938, EP-A- 357 223, EP-A- 479 724, EP-A-601 978 et EP-A-659 750. Le document US-A-4 442 250 fait connaître l'utilisa- tion de composés triaziniques macrocycliques contenant des groupes polyalkylpipéridinyle et leur activité stabilisante. La présente invention concerne un composé répondant à la formule (I) N H - N X N N X N-H N N H3C CH3 H3C CH3 T H3C CH3 H3C CH3 H3C N CH3 H3C CH3 y H3C N CH3 H3C N CH3 R. R R R H3C CH3 H3C CH3 L0 R2 (I) dans laquelle n est un nombre de 1 à 20 chacun des radicaux R1 est, indépendamment des autres, l'hydrogène, un groupe alkyle en Cl-C8, -0', -OH, -CH2CN, un groupe alcoxy en Cl-Cl8, un groupe cycloalcoxy en C5- C12, un groupe alcényle en C3-C6, un groupe phénylalkyle en C7-C9 qui n'est pas substitué ou est substitué sur le noyau phénylique par 1, 2 ou 3 groupes alkyle en C1-C4, ou un groupe acyle en C1-C8; R2 a l'une des significations données pour R1; X est un groupe alkylène en C2- C10; et Y est -O- ou)NH; étant entendu qu'entre les motifs récurrents individuels de la formule (I), les radicaux R1, R2, X et Y peuvent avoir respectivement des significations identiques ou différentes. Des exemples de groupe alkyle ne contenant pas plus de 8 atomes de carbone sont les groupes méthyle, éthyle, propyle, isopropyle, butyle, 2- butyle, isobutyle, t-butyle, pentyle, 2-pentyle, hexyle, heptyle et octyle. L'une des significations préférées pour R1 et R2 est un groupe alkyle en C1-C4, en particulier méthyle. Des exemples de groupe alcoxy ne contenant pas plus de 18 atomes de carbone sont les groupes méthoxy, éthoxy, propoxy, isopropoxy, butoxy, isobutoxy, pentoxy, isopentoxy, hexoxy, heptoxy, octoxy, décyloxy, dodécyloxy, tétradécyloxy, hexadécyloxy et octadécyloxy. Les groupes alcoxy en C6-C12 sont préférés, en particulier les groupes heptoxy et octoxy. Des exemples de groupe cycloalcoxy en C5-C12 sont les groupes cyclopentoxy, cyclohexoxy, cycloheptoxy, cyclooctoxy, cyclodécyloxy et cyclododécyloxy. Les groupes cycloalcoxy en C5-C8 sont préférés, en particulier les groupes cyclopentoxy et cyclohexoxy. Des exemples de groupe alcényle en C3-C6 sont les groupes allyle, 2méthylallyle, butényle et hexényle. Les groupes alcényle préférés sont ceux dans lesquels l'atome de carbone à la position 1 est saturé, et le groupe allyle est particulièrement préféré. Des exemples de groupe phénylalkyle en C7-C9 qui n'est pas substitué ou est substitué sur le noyau phénylique par 1, 2 ou 3 groupes alkyle en C1C4 sont les groupes benzyle, méthylbenzyle, diméthylbenzyle, triméthylbenzyle, t-butylbenzyle et 2-phényléthyle. Le groupe benzyle est prefere. Des exemples de groupe acyle en C1-C8 sont les groupes formyle, acétyle, propionyle, butyryle, pentanoyle, hexaoyle, heptanoyle, octanoyle et benzoyle. Les groupes alcanoyle en C1-C8 et benzoyle sont préférés. Le groupe acétyle est particulièrement préféré. Des exemples de groupe alkylène en C2-C10 sont les groupes éthylène, propylène, triméthylène, 2-méthyl- triméthylène, 2,2-diméthyltriméthylène, tétraméthylène, pentaméthylène, hexaméthylène, triméthylhexaméthylène, octaméthylène et décaméthylène. X est de préférence un groupe alkylène en C2-C6, en particulier hexylène. La variable n peut être, par exemple, un nombre de 2 à 20 ou de 3 à 20. Entre les motifs structuraux récurrents individuels de la formule (I), les radicaux R1, R2, X et Y ont de préférence respectivement les mêmes significations. Les radicaux R1 sont de préférence identiques. Des composés préférés de formule (I) sont ceux dans lesquels chacun des radicaux R1 est, indépendamment des autres, l'hydrogène, un groupe alkyle en C1-C4, -OH, un groupe alcoxy en C6-C12, un groupe cycloalcoxy en C5-C8, un groupe allyle, un groupe benzyle ou un groupe acétyle, en particulier l'hydrogène ou un groupe alkyle en C-C4; et R2 a l'une des significations données pour R1. Des composés de formule (I) particulièrement préférés sont ceux dans lesquels les radicaux R1 sont identiques et représentent chacun l'hydrogène, un groupe méthyle ou un groupe cyclohexyloxy; R2 a l'une des signi- fications données pour R1; et X est un groupe alkylène en C2-C6; étant entendu qu'entre les motifs récurrents individuels de formule (I), les radicaux R1, R2, X et Y ont respectivement les mêmes significations. Des composés de formule (I) spécialement intéres- sants sont ceux dans lesquels les radicaux R1 sont iden- tiques et représentent chacun l'hydrogène ou un groupe méthyle; et R2 a l'une des significations données pour R1. Y est de préférence -O-. Les composés de formule (I) peuvent être préparés, par exemple, par analogie avec le procédé décrit dans le document US-A-4 086 204 en faisant réagir un composé de formule (II) N Y N, N y H3C CH3 H3C N CH3 R2 avec un composé de formule (III) H N X N H 1 R o R1, R2, X et Y sont tels que définis ci-dessus, en un rapport molaire approprié, en particulier un rapport stoechiométrique. La réaction est de préférence effectuée dans un solvant organique inerte tel que le dioxanne, le toluène, le xylène, le triméthylbenzène, l'alcool t-amylique, le 1,2- dichloréthane ou des mélanges des solvants susmentionnés, à une température de, par exemple, 200C à 1800C. Une tempé- rature de 60'C à 1500C est préférée. De plus, la réaction est convenablement conduite en présence d'une base organique ou minérale telle que la triéthylamine, la triisopropyl- amine, la tributylamine, l'hydroxyde de sodium, le carbonate de sodium, l'hydroxyde de potassium ou le carbonate de potassium. Les composés de formule (II) peuvent être obtenus, par exemple, directement à partir de chlorure cyanurique et du dérivé approprié de 4-hydroxypipéridine ou de 4-amino- pipéridine dans un solvant organique inerte tel que le toluene, le xylène ou le triméthylbenzène, en présence d'isopropanol, d'isobutanol ou d'alcool isoamylique en un rapport molaire au dérivé de 4hydroxypipéridine ou au dérivé de 4-aminopipéridine qui est compris, par exemple, entre 1,3:1 et 1:1. L'isopropanol et un rapport molaire de 1,2:1 sont préférés. La réaction est convenablement conduite à une température de 0 C à 60 C, en particulier 30aC à 60 C. Les composés de formule (II) dans lesquels Y est -O- peuvent également être obtenus, par exemple, à partir de chlorure cyanurique et d'un composé de formule (IV) O-M H3C CH3 (IV) H3C N CH3 R2 o R2 est tel que défini ci-dessus et M est un métal alcalin tel que le lithium, le sodium ou le potassium, en un rapport molaire approprié, dans un solvant organique inerte tel que le toluène, le xylène ou le triméthylbenzène, à une tempéra- ture de -20 C à 70 C, de préférence 0 C à 60 C. Un autre exemple de préparation des composés de formule (I) est la réaction de chlorure cyanurique avec un composé de formule (III) en un rapport molaire approprié, de préférence le rapport stoechiométrique, donnant un composé de formule (V) N H- N X N / N X N-H N N.... H3C CH3 H3C CH3 H3C CH3 H3C CH3 H3C N CH3 H3C CH3 c H3C N CH3 H3CN CH3 R1 R1 R R1 in o n, R1 et X sont tels que définis ci-dessus. La poly- triazine de formule (V) est convenablement amenée à réagir avec le dérivé de 4-aminopipéridine approprié ou avec un composé de formule (VI) O-L (VI) H3C CH3 H3C CH3 R2 o R2 est tel que défini ci-dessus et L est l'hydrogène ou un métal alcalin tel que le lithium, le sodium ou le potassium. La réaction est de préférence effectuée dans un solvant organique inerte tel que le toluène, le xylène ou le triméthylbenzène. Lorsque L est l'hydrogène, la réaction est convenablement conduite en présence d'une base, en particulier d'une base minérale telle que l'hydroxyde ou le carbonate de sodium ou de potassium. La température de réaction est, par exemple, de 60 C à 180 C, de préférence C à 180 C. Les composés de formules (IV) et (VI) dans lesquels M et L sont un métal alcalin peuvent être obtenus, par exemple, en traitant le dérivé de 4hydroxypipéridine approprié avec un alcoolate alcalin ou un métal alcalin dans un solvant organique inerte tel que le toluene, le xylène ou le triméthylbenzène, à la température de reflux, en éliminant simultanément par distillation l'alcool formé pendant la réaction. Les matières de départ utilisées dans les prépa- rations ci-dessus sont connues et peuvent être préparées selon des procédés connus dans les cas o elles ne sont pas disponibles dans le commerce. Pendant la préparation des composés de formule (I), un composé macrocyclique de formule R1 R1 H3C N CH3 H3C N CH3 H3C >9 c^;CH^ N.X N H3CH3 CH3 H3CC CH3 Ro-N X Y N NN Y 2 H3C CH3 Ns Xp N Hé H13C CH, H3C >CH3 H3CN CH3 RR R1 R1 ou R1, R2, X et Y sont tels que définis ci-dessus, peut être forme comme sous-produit en une quantité pouvant aller, par exemple, jusqu'a 20 %. Ce sous-produit peut être séparé du mélange réactionnel par des techniques usuelles telles que la filtration, etc. Le sous-produit mentionné est également utile comme stabilisant à la lumière, stabilisant à la chaleur et stabilisant contre l'oxydation pour des matières organiques. Les composés de formule (I) sont très efficaces pour améliorer la résistance à la lumière, la chaleur et l'oxyda- tion de matières organiques, notamment de polymeres et copolymères synthétiques. Des exemples de matières organiques qui peuvent être stabilisées sont les suivants: 1. Polymères de monooléfines et dioléfines, par exemple le polypropylène, le polyisobutylène, le poly- but-1-ène, le poly-4-méthylpent-1-ène, le polyisoprène ou le polybutadiène, ainsi que les polymères de cyclooléfines telles que le cyclopentène ou le norbornène, le polyéthylène (qui peut facultativement être réticulé), par exemple le polyéthylène haute densité (PEHD), le polyéthylène haute densité à poids moléculaire élevé (PEHD-PME), le polyéthylène haute densité à poids moléculaire ultra- élevé (PEHD-PMUE), le polyéthylène moyenne densité (PEMD), le polyéthylène25 basse densité (PEBD), le polyéthylène basse densité linéaire (PEBDL), le polyéthylène basse densité ramifié (PEBDR). Les polyoléfines, c'est-à-dire les polymères de monooléfines illustrés par des exemples dans le paragraphe précédent, de préférence le polyéthylène et le polypropylène, peuvent être préparées par différents procédés, et notamment ceux qui suivent: a) Polymérisation radicalaire (normalement sous haute pression et à température élevée). b) Polymérisation catalytique en utilisant un catalyseur qui contient normalement un ou plu- sieurs métaux des Groupes IVb, Vb, VIb ou VIII du Tableau Périodique. Ces métaux ont habituel- lement un ou plusieurs ligands, typiquement des oxydes, halogénures, alcoolates, esters, éthers, amines, groupes alkyle, groupes alcényle et/ou groupes aryle qui peuvent coordinés par des liaisons X ou o. Ces complexes métalliques peuvent être sous la forme libre ou être fixés sur des substrats, typiquement sur une forme activée de chlorure de magnésium, chlorure de titane-III, alumine ou oxyde de silicium. Ces catalyseurs peuvent être solubles ou insolubles dans le milieu de polymérisation. Les catalyseurs peuvent être utilisés isolément dans la poly- mérisation ou bien on peut utiliser d'autres activateurs, typiquement des alkylmétaux, des hydrures métalliques, des halogénures d'alkylmétaux, des oxydes d'alkylmétaux ou des alkylmétaloxanes, lesdits métaux étant des éléments des Groupes Ia, IIa et/ou IIIa du Tableau Périodique. Les activateurs peuvent être modifiés convenablement avec des groupes ester, éther, amine ou éther silylique supplé- mentaires. Ces systèmes catalytiques sont habituellement dénommés Phillips, Standard Oil Indiana, Ziegler(-Natta), TNZ (Du Pont), métal- locènes ou catalyseurs monosites (SSC). 2. Mélanges des polymères mentionnés en 1), par exemple les mélanges de polypropylène et polyisobutylène, de polypropylène et polyéthylène (par exemple PP/PEHD, PP/PEBD) et les mélanges de différents types de polyéthylène (par exemple PEBD/PEHD). 3. Copolymères de monooléfines et dioléfines entre elles ou avec d'autres monomères vinyliques, par exemple les copolymères éthylène/propylène, le polyéthylène basse densité linéaire (PEBDL) et ses mélanges avec le poly- éthylène basse densité (PEBD), les copolymères propylène/ but-1-ène, les copolymères propylène/isobutylène, les copolymères éthylène/but-1-ène, les copolymères éthylène/ hexène, les copolymères éthylène/méthylpentène, les copoly- mères éthylène/heptène, les copolymères éthylène/octène, les copolymères propylène/butadiène, les copolymères isobutylène/isoprène, les copolymères éthylène/acry.late d'alkyle, les copolymères éthylène/méthacrylate d'alkyle, les copolymères éthylène/acétate de vinyle et leurs copoly- mères avec l'oxyde de carbone ou les copolymères éthylène/ acide acrylique et leurs sels (ionomères) ainsi que les terpolymères d'éthylène avec le propylène et un diène tel que l'hexadiène, le dicyclopentadiène ou l'éthylidène-norbornène; et les mélanges de ces copolymères entre eux et avec les polymères mentionnés en 1) ci-dessus, par exemple des mélanges polypropylène/copolymères éthylène-propylène, PEBD/copolymères éthylène-acétate de vinyle (EVA), PEBD/ copolymères éthylène-acide acrylique (EAA), PEBDL/EVA et PEBDL/EAA, et les copolymères alternés ou statistiques polyalkylène/oxyde de carbone et leurs mélanges avec d'autres polymères, par exemple des polyamides. 4. Résines d'hydrocarbures (par exemple en C5-C9), y compris leurs produits de modification hydrogénés (par exemple des agents d'adhésivité), et les mélanges de polyalkylènes et d'amidon. 5. Polystyrène, poly(p-méthylstyrène), poly- (a-méthylstyrène). 6. Copolymères de styrène ou a-méthylstyrène avec des diènes ou des dérivés acryliques, par exemple styrène/ butadiène, styrène/acrylonitrile, styrène/méthacrylate d'alkyle, styrène/butadiène/acrylate d'alkyle, styrène/ butadiène/méthacrylate d'alkyle, styrène/anhydride maléique, styrène/acrylonitrile/acrylate de méthyle; mélanges à grande résistance au choc de copolymères styréniques et d'un autre polymère, par exemple d'un polyacrylate, d'un polymère de diène ou d'un terpolymère éthylène/propylène/ diène; et copolymères séquences de styrène, par exemple styrène/butadiène/styrène, styrène/isoprène/styrène, styrène/éthylène/butylène/styrène ou styrène/éthylène/ propylène/styrène. 7. Copolymères greffés de styrène ou c-méthyl- styrène, par exemple styrène sur polybutadiène, styrène sur copolymères polybutadiène-styrène ou polybutadiène-acrylo- nitrile; styrène et acrylonitrile (ou méthacrylonitrile) sur polybutadiène; styrène, acrylonitrile et méthacrylate de méthyle sur polybutadiène; styrène et anhydride maléique sur polybutadiène; styrène, acrylonitrile et anhydride maléique ou maléimide sur polybutadiène; styrene et maléimide sur polybutadiène; styrène et acrylates ou méthacrylates d'alkyle sur polybutadiène; styrène et acrylonitrile sur terpolymères éthylène/propylène/diène; styrène et acrylonitrile sur polyacrylates d'alkyle ou polyméthacrylates d'alkyle, styrène et acrylonitrile sur copolymères acrylate/butadiène, ainsi que leurs mélanges avec les copolymères énumérés en 6), par exemple les mélanges de copolymères connus en tant que polymères ABS, MBS, ASA ou AES. 8. Polymères halogénés tels que le polychloroprène, les caoutchoucs chlorés, un copolymère chloré et bromé d'isobutylène-isoprène (caoutchouc halogénobutyle), le poly- éthylène chloré ou chlorosulfoné, les copolymères d'éthylène et d'éthylène chloré, les homo- et copolymères d'épichlor- hydrine, en particulier les polymères de composés viny- liques halogénés, par exemple le chlorure de polyvinyle, l1 le chlorure de polyvinylidène, le fluorure de polyvinyle, le fluorure de polyvinylidène, ainsi que leurs copolymères tels que les copolymères chlorure de vinyle/chlorure de vinylidène, chlorure de vinyle/acétate de vinyle ou chlorure de vinylidène/acétate de vinyle. 9. Polymères qui sont dérivés d'acides insaturés en cj et de leurs dérivés, tels que les polyacrylates et polyméthacrylates; les polyméthacrylates de méthyle, polyacrylamides et polyacrylonitriles modifiés par l'acry- late de butyle pour améliorer la résistance au choc. 10. Copolymères des monomères mentionnés en 9) entre eux ou avec d'autres monomères insaturés, par exemple les copolymères acrylonitrile/butadiène, les copolymères acrylonitrile/acrylate d'alkyle, les copolymères acrylo- nitrile/acrylate d'alcoxyalkyle ou acrylonitrile/halogénure de vinyle ou les terpolymères acrylonitrile/méthacrylate d'alkyle/butadiène. 11. Polymères qui sont dérivés d'alcools et amines insaturés, ou leurs dérivés acylés ou leurs acétals, par exemple l'alcool polyvinylique, l'acétate de polyvinyle, le stéarate de polyvinyle, le benzoate de polyvinyle, le maléate de polyvinyle, le polyvinylbutyral, le phtalate de polyallyle ou la polyallylmélamine; ainsi que leurs copoly- meres formés avec les oléfines mentionnées en 1) ci-dessus. 12. Homopolymères et copolymères d'éthers cycliques, tels que les polyalkylène-glycols, le poly(oxyde d'éthylène), le poly(oxyde de propylène) ou leurs copolymères formés avec des éthers bisglycidyliques. 13. Polyacétals tels que le polyoxyméthylène et les polyoxyméthylènes qui contiennent de l'oxyde d'éthylène comme comonomère; polyacétals modifiés par des polyuré- thannes thermoplastiques, des acrylates ou MBS. 14. Polyoxydes et polysulfures de phénylène et mélanges de polyoxydes de phénylène avec des polymères styréniques ou des polyamides. 15. Polyuréthannes qui sont dérivés, d'une part, de polyéthers, polyesters ou polybutadiènes ayant des groupes hydroxyle terminaux, et, d'autre part, de polyisocyanates aliphatiques ou aromatiques, ainsi que leurs précurseurs. 16. Polyamides et copolyamides qui sont dérivés de diamines et d'acides dicarboxyliques et/ou d'amino-acides carboxyliques ou des lactames correspondants, tels que le polyamide 4, le polyamide 6, les polyamides 6-6, 6-10, 6-9, 6-12, 4-6, 12-12, le polyamide 11, le polyamide 12, les poly- amides aromatiques préparés à partir de m-xylènediamine et d'acide adipique; les polyamides préparés à partir d'hexa- méthylènediamine et d'acide isophtalique et/ou téréphtalique et avec ou sans un élastomère comme modificateur, par exemple le poly-2,4,4triméthylhexaméthylène-téréphtalamide ou le poly-m-phénylèneisophtalamide; et également les copolymères séquences des polyamides susmentionnés avec des polyoléfines, des copolymères oléfiniques, des ionomères ou des élastomères chimiquement liés ou greffés, ou avec des polyéthers, par exemple avec le polyéthylène-glycol, le polypropylèneglycol ou le polytétraméthylène-glycol; ainsi que les polyamides ou copolyamides modifiés par EPDM ou ABS; et les polyamides condensés pendant la transforma- tion (systèmes R.I.M. pour polyamides). 17. Polyurées, polyimides, polyamide-imides, polyétherimides, polyesterimides, polyhydantoines et polybenzimidazoles. 18. Polyesters qui sont dérivés d'acides dicarboxy- liques et de diols et/ou d'hydroxy-acides carboxyliques ou des lactones correspondantes, par exemple le polytéré- phtalate d'éthylène, le polytéréphtalate de butylène, le polytéréphtalate de 1,4-diméthylolcyclohexane et les polyhydroxybenzoates, ainsi que les copolyétheresters séquencés dérivés de polyéthers ayant des groupes hydroxyle terminaux; et également les polyesters modifiés par des polycarbonates ou MBS. 19. Polycarbonates et polyestercarbonates. 20. Polysulfones, polyéthersulfones et polyéther- cétones. 21. Polymères réticulés qui sont dérivés d'aldé- hydes, d'une part, et des phénols, urées et mélamines, d'autre part, tels que les résines phénol/formaldéhyde, les résines urée/formaldéhyde et les résines mélamine/ formaldéhyde. 22. Résines alkydes siccatives et non siccatives. 23. Résines polyesters insaturées qui sont dérivées de copolyesters d'acides dicarboxyliques saturés et insaturés avec des polyalcools et des composés vinyliques comme agents de réticulation, et également leurs produits de modification halogénés à faible inflammabilité. 24. Résines acryliques réticulables dérivées d'acrylates substitués, par exemple les époxy-acrylates, les uréthanne-acrylates ou les polyester-acrylates. 25. Résines alkydes, résines polyesters et résines acryliques réticulées avec des résines de mélamine, des résines d'urée, des isocyanates, des isocyanurates, des polyisocyanates ou des résines époxy. 26. Résines' époxy réticulées qui sont dérivées de composés glycidylés aliphatiques, cycloaliphatiques, hétérocycliques ou aromatiques, par exemple les produits d'éthers diglycidyliques de bisphénol A et de bisphénol F, qui sont réticulés par des durcisseurs usuels tels que des anhydrides ou des amines, avec ou sans accélérateurs. 27. Polymères naturels tels que la cellulose, le caoutchouc, la gélatine et leurs dérivés homologues chimi- quement modifiés, par exemple les acétates de cellulose, propionates de cellulose et butyrates de cellulose, ou les éthers de cellulose tels que la méthylcellulose; ainsi que les colophanes et leurs dérivés. 28. Mélanges des polymeres susmentionnés, par exemple PP/EPDM, polyamide/EPDM ou ABS, PVC/EVA, PVC/ABS, PVC/MBS, PC/ABS, PBTP/ABS, PC/ASA, PC/PBT, PVC/CPE, PVC/ acrylates, POM/PUR thermoplastique, PC/PUR thermoplastique, POM/acrylate, POM/MBS, PPO/HIPS, PPO/PA 6-6 et copolymères, PA/PEHD, PA/PP, PA/PPO, PBT/PC/ABS ou PBT/PET/PC. 29. Matières organiques naturelles et synthétiques qui sont des composés monomères purs ou des mélanges de tels composés, par exemple des huiles minérales, des graisses, huiles et cires animales et végétales, ou des huiles, graisses et cires à base d'esters synthétiques (par exemple phtalates, adipates, phosphates ou trimellates) et également les mélanges d'esters synthétiques avec des huiles minérales en tous rapports en poids, typiquement ceux utilisés comme compositions de filature, ainsi que les émulsions aqueuses de telles matières. 30. Émulsions aqueuses de caoutchouc naturel ou synthétique, par exemple le latex naturel ou les latex de copolymères styrène/butadiène carboxylés. L'invention concerne donc également une composition comprenant une matière organique sujette à une dégradation provoquée par l'oxydation, la chaleur ou la lumière et au moins un composé de formule (1). La matière organique est de préférence un polymère synthétique, plus particulièrement un tel polymère choisi dans les groupes susmentionnés. Les polyoléfines sont préférées, et le polyéthylène et le polypropylène sont particulièrement préférés. Un autre aspect de la présente invention est un procédé pour stabiliser une matière organique contre une dégradation provoquée par la lumière, la chaleur ou l'oxydation, qui consiste à incorporer à ladite matière organique au moins un composé de formule (I). Les composés de formule (I) peuvent être utilisés en diverses proportions qui dépendent de la nature de la matière à stabiliser, de l'usage final et de la présence d'autres additifs. En général, il est approprié d'utiliser, par exemple, 0,01 à 5 % en poids des composés de formule (I) par rapport au poids de la matière à stabiliser, de préfé- rence 0,05 à 1 %. Les composés de formule (I) peuvent être ajoutés aux matières polymères avant, pendant ou après la polymérisation ou la réticulation desdites matières. De plus, ils peuvent être incorporés aux matières polymères sous forme pure ou sous forme encapsulée dans des cires, des huiles ou des polymères. En général, les composés de formule (I) peuvent être incorporés aux matières polymères par diverses méthodes telles que le mélange à sec sous la forme de poudre, ou le mélange à l'état humide sous la forme de solutions ou suspensions, ou également sous la forme d'un mélange-maître; dans ces opérations, le polymère peut être utilisé sous forme de poudre, granulés, solutions, suspensions ou sous forme de latex. Les matières stabilisées avec les composés de formule (I) peuvent être utilisées pour la production d'objets moulés, pellicules, bandes, monofilaments, fibres, revêtements de surface, etc. Si cela est souhaité, d'autres additifs classiques pour polymères synthétiques, par exemple des antioxydants, absorbants de lumière UV, stabilisants au nickel, pigments, charges, plastifiants, inhibiteurs de corrosion et désacti- vateurs de métaux, peuvent être ajoutés aux matières orga- niques contenant les composés de formule (I). Des exemples particuliers de ces additifs classiques sont les suivants: 1. Antioxydants 1.1. Monophénols alkylés, par exemple: 2,6-di-terL-butyl- 4-méthylphénol, 2-tert-butyl-4,6-diméthylphénol, 2,6-di- tert-butyl-4-éthylphénol, 2,6-di-tert-butyl-4-n-butylphénol, 2,6-di-tert-butyl-4-isobutylphénol, 2,6-dicyclopentyl- 4-méthylphénol, 2-(a-méthylcyclohexyl)-4,6-diméthylphénol, 2,6dioctadécyl-4-méthylphénol, 2,4,6-tricyclohexylphénol, 2,6-di-tert-butyl4-méthoxyméthylphénol, nonylphénols qui sont linéaires ou ramifiées dans les chaînes latérales, par exemple 2,6-dinonyl-4-méthylphénol, 2,4-diméthyl- 6-(1'-méthylundéc-1'-yl)phénol, 2,4-diméthyl-6-(1'-méthyl- heptadéc-1'-yl)phénol, 2,4-diméthyl-6-(1'-méthyltridéc- 1 '-yl)phénol et leurs mélanges. 1.2. Alkylthiométhylphénols, par exemple: 2,4-dioctylthio- méthyl-6-tert-butylphénol, 2,4-dioctylthiométhyl-6-méthyl- phénol, 2,4-dioctylthiométhyl-6-éthylphénol, 2,6-didodécyl- thiométhyl-4-nonylphénol. 1.3. Hydroquinones et hydroquinones alkylées, par exemple: 2,6-di-tert-butyl-4-méthoxyphénol, 2,5-di-tert-butylhydro- quinone, 2,5-di-tert-amylhydroquinone, 2,6-diphényl-4-octa- décyloxyphénol, 2,6-di-tert-butylhydroquinone, 2,5-di- tert-butyl-4-hydroxyanisole, 3,5-di-tert-butyl-4-hydroxy- anisole, stéarate de 3,5-di-tert-butyl-4-hydroxyphényle, adipate de bis(3,5-di-tert-butyl-4-hydroxyphényle). 1.4. Tocophérols, par exemple: a-tocoph6rol, 5-tocophérol, y-tocophérol, 8-tocophérol et leurs mélanges (Vitamine E). 1.5. Thioéthers de diphényle hydroxylés, par exemple: 2,2'-thiobis(6-terL-butyl-4-méthylphénol), 2,2'-thiobis- (4-octylphénol),4,4'-thiobis(6-tert-butyl-3-méthylphénol), 4,4'-thiobis(6-tert-butyl-2-méthylphénol), 4,4'-thiobis- (3,6-di-sec-amylphénol), disulfure de 4,4'-bis(2,6-diméthyl- 4-hydroxyphényle). 1.6. Alkylidène-bisphénols, par exemple: 2,2'-méthylène- * bis(6-tert-butyl-4-méthylphénol), 2,2'-méthylène-bis- (6-tert-butyl-4-éthylphénol), 2,2'-méthylène-bis[4-méthyl- 6-(a-méthylcyclohexyl)phénol],2,2'-méthylène-bis(4-méthyl- 6-cyclohexylphénol), 2,2'-méthylène-bis(6-nonyl-4-méthyl- phénol), 2,2'-méthylène-bis(4,6-di-tert-butylphénol), 2,2'- éthylidène-bis(4,6-di-tert-butylphénol), 2,2'-éthylidène- bis(6-tert-butyl-4-isobutylphénol), 2,2'-méthylène-bis- [6-(a-méthylbenzyl)-4-nonylphénol], 2,2'-méthylène-bis- [6-(a,a-diméthylbenzyl)-4-nonylphénol], 4,4'-méthylène- bis(2,6-di-tert-butylphénol), 4,4'-méthylène-bis(6-tert- butyl-2méthylphénol), 1,1-bis(5-tert-butyl-4-hydroxy- 2-méthylphényl)butane, 2,6-bis(3-tert-butyl-5-méthyl- 2-hydroxybenzyl)-4-méthylphénol, 1,1,3-tris(5-tert-butyl- 4-hydroxy-2-méthylphényl)butane, 1,1-bis(5-tert-butyl- 4-hydroxy-2-méthylphényl)-3-n-dodécylmercaptobutane, bis[3,3-bis(3'tert-butyl-4'-hydroxyphényl)butyrate] d'éthylène-glycol, bis(3-tert-butyl-4-hydroxy-5-méthyl- phényl)dicyclopentadiène, téréphtalate de bis[2-(3'-tert- butyl-2'-hydroxy-5'-méthylbenzyl)-6-tert-butyl-4-méthyl- phényle], 1,1-bis(3,5-diméthyl-2-hydroxyphényl)butane, 2,2-bis(3,5-di-tert-butyl-4-hydroxyphényl)propane,2,2-bis- (5-tert-butyl-4-hydroxy-2-méthylphényl)-4-n-dodécylmercapto- butane, 1,1,5,5-tétra(5-tert-butyl-4-hydroxy-2-méthyl- phényl)pentane. 1.7. Composés O-, N- et S-benzylés, par exemple: 3,5,3',5'- tétra-tert-butyl-4,4'-dihydroxy(oxyde de dibenzyle), 4-hydroxy-3,5diméthylbenzylthioglycolate d'octadécyle, 4-hydroxy-3,5-di-tertbutylbenzylthioglycolate de tridécyle, tris(3,5-di-tert-butyl-4-hydroxybenzyl)amine, dithiotéré- phtalate de bis(4-tert-butyl-3-hydroxy-2,6-diméthylbenzyle), sulfure de bis(3,5-di-tert-butyl-4-hydroxybenzyle), 3,5-di- tert-butyl-4-hydroxybenzylthioglycolate d'isooctyle. 1.8. Malonates hydroxybenzylés, par exemple: 2,2-bis(3,5- di-tert-butyl-2-hydroxybenzyl)malonate de dioctadécyle, 2-(3-tert-butyl-4-hydroxy-5-méthylbenzyl)malonate de diocta- décyle, 2,2-bis(3,5-di-tert-butyl-4-hydroxybenzyl)malonate de didodécylmercaptoéthyle, 2,2-bis(3,5-di-tert-butyl- 4-hydroxybenzyl)malonate de bis[4-(1,1,3,3-tétraméthyl- butyl)phényle]. 1.9. Composés hydroxybenzylés aromatiques, par exemple: 1,3,5-tris(3,5-di-tert-butyl-4-hydroxybenzyl)-2,4,6-tri- méthylbenzène, 1,4-bis(3,5-di-tert-butyl-4-hydroxybenzyl)- 2,3,5,6-tétraméthylbenzène, 2,4,6-tris(3,5-di-tert-butyl- 4-hydroxybenzyl)phénol. 1.10. Composés triaziniques, par exemple: 2,4-bis(octyl- mercapto)-6-(3,5-di-tert-butyl-4-hydroxyanilino)-1,3,5- triazine, 2-octylmercapto-4,6-bis(3,5-di-tert-butyl- 4-hydroxyanilino)-1,3,5-triazine, 2-octylmercapto-4,6-bis- (3,5-di-tert-butyl-4-hydroxyphénoxy)-1,3,5-triazine,2,4,6- tris(3,5-di-tert-butyl-4-hydroxyphénoxy)-1,2,3-triazine, isocyanurate de 1,3,5-tris(3,5-di-tert-butyl-4-hydroxy- benzyle), isocyanurate de 1,3,5-tris(4-tert-butyl-3-hydroxy- 2,6-diméthylbenzyle),2,4,6-tris(3,5-di-tert-butyl-4-hydroxyphényléthyl)-1,3,5-triazine, 1,3,5-tris(3,5-di-tert-butyl- 4-hydroxyphénylpropionyl)-hexahydro-1,3,5-triazine, iso- cyanurate de 1,3,5-tris(3,5-dicyclohexyl-4-hydroxybenzyle). 1.11. Benzylphosphonates, par exemple: 2,5-di-tert-butyl- 4-hydroxybenzylphosphonate de diméthyle, 3,5-di-terL-butyl- 4-hydroxybenzylphosphonate de diéthyle, 3,5-di-tert-butyl- 4-hydroxybenzylphosphonate de dioctadécyle, 5-tert-butyl- 4-hydroxy-3-méthylbenzylphosphonate de dioctadécyle, le sel de calcium de l'ester monoéthylique de l'acide 3,5-di-bert- butyl-4-hydroxybenzylphosphonique. 1.12. Acylaminophénols, par exemple: 4-hydroxylauranilide, 4-hydroxystéaranilide, N-(3,5-di-tert-butyl-4-hydroxy- phényl)carbamate d'octyle. 1.13. Esters de l'acide P-(3,5-di-tert-butyl-4-hydroxy- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N,N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.14. Esters de l'acide 3-(5-tert-butyl-4-hydroxy-3-méthyl- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxy6thyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.15. Esters de l'acide 5(3,5-dicyclohexyl-4-hydroxyphényl)- propionique avec des mono- ou polyalcools, par exemple avec le méthanol, l'éthanol, l'octanol, l'octadécanol, le 1,6-hexanediol, le 1,9-nonanediol, l'éthylène-glycol, le 1,2-propanediol, le néopentyl-glycol, le thiodiéthylène- glycol, le diéthylène-glycol, le triéthylène-glycol, le pentaérythritol, l'isocyanurate de tris(hydroxyéthyle), le N,N'-bis(hydroxyéthyl)oxamide, le 3-thia-undécanol, le 3-thiapentadécanol, le triméthylhexanediol, le triméthylol- propane, le 4-hydroxyméthyl-1-phospha-2,6,7-trioxabicyclo- [2.2.2]octane. 1.16. Esters de l'acide 3,5-di-tert-butyl-4-hydroxyphényl- acétique avec des mono- ou polyalcools, par exemple avec le méthanol, l'éthanol, l'octanol, l'octadécanol, le 1,6- hexanediol, le 1,9-nonanediol, l'éthylène-glycol, le 1,2- propanediol, le néopentyl-glycol, le thiodiéthylène-glycol, le diéthylène-glycol, le triéthylène-glycol, le penta- érythritol, l'isocyanurate de tris(hydroxyéthyle), le N,N'- bis(hydroxyéthyl)oxamide, le 3-thia-undécanol, le 3-thia- pentadécanol, le triméthylhexanediol, le triméthylolpropane, le 4-hydroxyméthyl-1-phospha-2,6,7-trioxabicyclo[2.2.2]- octane. 1.17. Amides de l'acide 5-(3,5-di-terL-butyl-4-hydroxy- phényl)propionique, par exemple: N,N'-bis(3,5-di-tert- butyl-4-hydroxyphénylpropionyl)hexaméthylènediamine, N,N'-bis(3,5-di-tLert-butyl-4-hydroxyphénylpropionyl)- triméthylènediamine, N,N'-bis(3,5-di-tert-butyl-4-hydroxy- phénylpropionyl)hydrazine. 1.18. Acide ascorbique (vitamine C) 1.19. Antioxydants aminés, par exemple: N,N'-diisopropyl- p-phénylènediamine, N,N'-di-sec-butyl-p-phénylènediamine, N,N'-bis(1,4-diméthylpentyl)-p-phénylènediamine, N,N'-bis- (1-éthyl-3-méthylpentyl)-p-phénylènediamine, N,N'-bis- (1-méthylheptyl)-p-phénylènediamine, N,N'-dicyclohexyl- p-phénylènediamine, N,N'-diphényl-p-phénylènediamine, N,N'-bis(2-naphtyl)-p-phénylènediamine, N-isopropyl- N'-phényl-p-phénylènediamine, N-(1,3-diméthylbutyl)- N'-phényl-p-phénylènediamine,N-(1-méthylheptyl)-N'-phényl- pphénylènediamine, N-cyclohexyl-N'-phényl-p-phénylène- diamine, 4-(p-toluène-sulfamoyl)diphénylamine, N,N'-diméthyl- N,N'-di-sec-butyl-p-phénylènediamine, diphénylamine, N-allyldiphénylamine, 4-isopropoxydiphénylamine, N-phényl- 1-naphtylamine, N-(4-tert-octylphényl)-1-naphtylamine, N-phényl-2naphtylamine, diphénylamine octylée telle que la p,p'-di-tertoctyldiphénylamine, 4-n-butylaminophénol, 4-butyrylaminophénol, 4-nonanoylaminophénol, 4-dodécanoyl- aminophénol, 4-octadécanoylaminophénol, bis(4-méthoxy- phényl)amine, 2,6-di-tert-butyl-4-diméthylaminométhylphénol, 2,4'diaminodiphénylméthane, 4,4'-diaminodiphénylméthane, N,N,N',N'-tétraméthyl-4,4'-diaminodiphenylmethane,1,2-bis- [(2-méthylphényl)amino]éthane,1,2-bis(phénylamino)propane, (otolyl)biguanide, bis[4-(1',3'-diméthylbutyl)phényl]amine, N-phényl-1naphtylamine Lert-octylée, mélange de terL-butyl/ tertoctyldiphénylamines mono- et dialkylées, mélange de nonyldiphénylamines mono- et dialkylées, mélange de dodécyl- diphénylamines mono- et dialkylées, mélange d'isopropyl/ isohexyldiphénylamines mono- et dialkylées, mélange de tert-butyldiphénylamines mono- et dialkylées, 2,3-dihydro- 3,3-diméthyl-4H-1,4-benzothiazine, phénothiazine, mélange de tertbutyl/terL-octylphénothiazines mono- et dialkylées, mélange de tertoctylphénothiazines mono- et dialkylées, N-allylphénothiazine, N,N,N',N'tétraphényl-1,4-diamino- but-2-ène, N,N-bis(2,2,6,6-tétraméthylpipérid4-yl)- hexaméthylènediamine, sébacate de bis(2,2,6,6-tétraméthyl-25 pipérid-4-yle), 2,2,6,6-tétraméthylpipéridine-4-one, 2,2,6,6tétraméthylpipéridine-4-ol. 2. Absorbants de lumière UV et stabilisants à la lumière 2.1. 2-(2'-hydroxyphényl)benzotriazoles, par exemple: 2-(2'-hydroxy-5'-méthylphényl)benzotriazole, 2-(3',5'-di- tert-butyl-2'-hydroxyphényl)benzotriazole, 2-(5'-tert-butyl- 2'-hydroxyphényl)benzotriazole, 2-(2'-hydroxy-5'-(1,1,3,3- tétraméthylbutyl)phényl)benzotriazole, 2-(3',5'-di-tert- butyl-2'-hydroxyphényl)-5-chlorobenzotriazole, 2-(3'-tert- butyl-2'-hydroxy-5'-méthylphényl)-5-chlorobenzotriazole, 2-(3'-secbutyl-5'-tert-butyl-2'-hydroxyphényl)benzotriazole, 2-(2'-hydroxy-4'-octyloxyphényl)benzotriazole,2-(3',5'-di- tert-amyl-2'-hydroxyphényl)benzotriazole, 2-(3',5'-bis- (a,a-diméthylbenzyl)-2'-hydroxyphényl)benzotriazole, mélange de 2-(3'-tert-butyl-2'-hydroxy-5'-(2-octyloxycarbonyléthyl)- phényl)-5-chlorobenzotriazole, 2-(3'-tert-butyl-5'-[2-(2- éthylhexyloxy)carbonyléthyl]-2'-hydroxyphényl)-5-chloro- benzotriazole, 2-(3'-tert-butyl-2'-hydroxy-5'-(2-méthoxy- carbonyléthyl)phényl)-5-chlorobenzotriazole, 2-(3'-tert- butyl-2'-hydroxy-5'-(2-méthoxycarbonyléthyl)phényl)benzo- triazole, 2-(3'-tert-butyl-2'-hydroxy-5'-(2-octyloxycarbonyl- éthyl)phényl)benzotriazole, 2-(3'-tert-butyl-5'-[2-(2-éthyl- hexyloxy)carbonyléthyl]-2'-hydroxyphényl)benzotriazole, 2-(3'-dodécyl-2'hydroxy-5'-méthylphényl)benzotriazole et 2-(3'-tert-butyl-2'-hydroxy-5'-(2-isooctyloxycarbonyléthyl)- phénylbenzotriazole, 2,2'-méthylène-bis[4-(1,1,3,3-tétra- méthylbutyl)-6-benzotriazole-2-ylphénol]; produit de trans- estérification du 2-[3'-tert-butyl-5'-(2-méthoxycarbonyl- éthyl)-2'-hydroxyphényl]-2H-benzotriazole avec le poly- éthylène-glycol 300; [R-CH2CH2-COO(CH2)33-2 o R = 3'-tert- butyl-4'-hydroxy-5'-2H-benzotriazole-2-ylphényle. 2.2. 2hydroxybenzophénones, par exemple les dérivés portant des substituants 4-hydroxy, 4-méthoxy, 4-octyloxy, 4-décyl- oxy, 4-dodécyloxy, 4-benzyloxy, 4,2',4'-trihydroxy et 2'-hydroxy-4,4'diméthoxy. 2.3. Esters d'acides benzoïques substitués et non substitué, par exemple: salicylate de 4-terL-butylphényle, salicylate de phényle, salicylate d'octylphényle, dibenzoylrésorcinol, bis(4-tert-butylbenzoyl)résorcinol, benzoylrésorcinol, 3,5- di-tert-butyl-4-hydroxybenzoate de 2,4-di-tert-butylphényle, 3,5-di-tert-butyl-4-hydroxybenzoate d'hexadécyle, 3,5-di- tert-butyl-4-hydroxybenzoated'octadécyle, 3,5-di-tert-butyl- 4-hydroxybenzoate de 2-méthyl-4,6-di-tert-butylphényle. 2.4. Acrylates, par exemple: a-cyano-P,P-diphénylacrylate d'éthyle, a-cyano-3,3-diphénylacrylate d'isooctyle, a-carbo- méthoxycinnamate de méthyle, a-cyano-3-méthyl-p-méthoxy- cinnamate de méthyle, a-cyano-3-méthyl-p-méthoxycinnamate de butyle, a-carbométhoxy-p-méthoxycinnamate de méthyle et N-( carbométhoxy-D-cyanovinyl)-2-méthylindoline. 2.5. Composés du nickel, par exemple: complexes du nickel avec le 2,2'thio-bis[4-(1,1,3,3-tétraméthylbutyl)phénol] tels que le complexe à 1:1 ou 1:2, avec ou sans ligands supplémentaires tels que la n-butylamine, la triéthanolamine ou la N-cyclohexyldiéthanolamine, dibutyldithiocarbamate de nickel, sels de nickel des esters monoalkyliques, par exemple de l'ester méthylique ou éthylique, de l'acide 4-hydroxy-3,5-di-tert-butylbenzylphosphonique, complexes du nickel avec des cétoximes, par exemple avec la 2-hydroxy- 4-méthylphénylundécylcétoxime, complexes du nickel avec le 1-phényl-4lauroyl-5-hydroxypyrazole, avec ou sans ligands supplémentaires. 2.6. Amines à empêchement stérique, par exemple: sébacate de bis(2,2,6,6tétraméthyl-4-pipéridyle), succinate de bis(2,2,6,6-tétraméthyl-4-pipéridyle), sébacate de bis- (1,2,2,6,6-pentaméthyl-4-pipéridyle), sébacate de bis(1- octyloxy-2,2,6,6-tétraméthyl-4-pipéridyle), n-butyl-3,5-di- tert-butyl-4-hydroxybenzylmalonate de bis(1,2,2,6,6-penta- méthyl-4-pipéridyle), produit de condensation de la 1-(2- hydroxyéthyl)-2,2,6,6-tétraméthyl-4-hydroxypipéridine et de l'acide succinique, produit de condensation de la N,N'- bis(2,2,6,6-tétraméthyl-4-pipéridyl)hexaméthylènediamine et de la 4-tertoctylamino-2,6-dichloro-1,3,5-triazine, nitrilotriacétate de tris(2,2,6, 6-tétraméthyl-4-pipéridyle), butane-1,2,3,4-tétracarboxylate de tétrakis(2,2,6,6-tétra- méthyl-4-pipéridyle), 1,1'-(éthane-1,2-diyl)-bis(3,3,5,5- tétraméthylpipérazinone), 4-benzoyl-2,2,6,6-tétraméthyl- pipéridine, 4-stéaryloxy-2,2,6,6-tétraméthylpipéridine, 2-n-butyl-2-(2hydroxy-3,5-di-tert-butylbenzyl)malonate de bis(1,2,2,6,6-pentaméthylpipéridyle), 3-n-octyl-7,7,9,9- tétraméthyl-1,3,8-triazaspiro[4.5]décane-2,4-dione, sébacate de bis(1octyloxy-2,2,6,6-tétraméthylpipéridyle), succinate de bis(1-octyloxy-2,2, 6,6-tétraméthylpipéridyle), produit de condensation de la N,N'-bis(2,2,6,6-tétraméthyl-4-pipéridyl)- hexaméthylènediamine et de la 4-morpholino-2,6-dichloro- 1,3,5-triazine, produit de condensation de la 2-chloro- 4,6-bis(4-n-butylamino-2,2,6,6-tétraméthylpipéridyl)- 1,3,5-triazine et du 1,2-bis(3-aminopropylamino)éthane, produit de condensation de la 2-chloro-4,6-di(4-n-butyl- amino-1,2,2,6,6-pentaméthylpipéridyl)-1,3,5-triazineet du 1,2-bis(3-aminopropylamino)éthane, 8-acétyl-3-dodécyl- 7,7,9,9-tétraméthyl-1,3,8-triazaspiro[4.5]décane-2,4-dione, 3-dodécyl-1-(2,2,6,6-tétraméthyl-4-pipéridyl)pyrrolidine- 2,5-dione,3-dodécyl-1-(1,2,2,6,6-pentaméthyl-4-pipéridyl)- pyrrolidine-2,5-dione, mélange de 4-hexadécyloxy- et 4-stéaryloxy-2,2,6, 6-tétraméthylpipéridines, produit de condensation de la N,N'-bis(2,2,6,6-tétraméthyl-4-pipéridyl)- hexaméthylènediamine et de la 4-cyclohexylamino-2,6-dichloro- 1,3,5-triazine, produit de condensation du 1,2-bis(3-amino- propylamino)éthane et de la 2,4,6-trichloro-1,3,5-triazine ainsi que de la 4-butylamino-2,2,6,6-tétrarnméthylpip6ridine (CAS Reg. N [136504-96-6], N-(2,2,6,6-tétraméthyl- 4-pipéridyl)-n-dodécylsuccinimide, N-(1,2,2,6,6-pentaméthyl- 4-pipéridyl)-n-dodécylsuccinimide,2-undécyl-7,7,9,9-tétra- méthyl-1-oxa-3,8-diaza-4-oxospiro[4.5]décane, produit réactionnel du 7,7,9,9-tétraméthyl-2-cycloundécyl-1-oxa- 3,8-diaza-4-oxospiro[4.5]décane et de l'épichlorhydrine. 2.7. Oxamides, par exemple: 4,4'-dioctyloxyoxanilide, 2,2'- diéthoxyoxanilide,2,2'-dioctyloxy-5,5'-di-tert-butoxanilide, 2,2'-didodécyloxy-5,5'-di-tert-butoxanilide, 2-éthoxy- 2'-éthyloxanilide, N,N'-bis(3-diméthylaminopropyl)oxamide, 2-éthoxy-5tert-butyl-2'-éthoxanilide et son mélange avec le 2-éthoxy-2'-éthyl-5,4'di-tert-butoxanilide et mélanges d'ortho- et para-diméthoxy-oxanilides et mélanges de o- et p-diéthoxy-oxanilides. 2.8. 2-(2-hydroxyphényl)-1,3, 5-triazines, par exemple 2,4,6-tris(2-hydroxy-4-octyloxyphényl)-1,3,5triazine, 2-(2-hydroxy-4-octyloxyphényl)-4,6-bis(2,4-diméthylphényl)- 1,3,5-triazine, 2-(2,4-dihydroxyphényl)-4,6-bis(2,4-di- méthylphényl)-1,3,5-triazine, 2,4-bis(2-hydroxy-4-propyloxy- phényl)-6-(2,4-diméthylphényl)-1,3,5-triazine, 2-(2-hydroxy- 4-octyloxyphényl)-4,6-bis(4-méthylphényl)-1,3,5-triazine, 2-(2-hydroxy-4-dodécyloxyphényl)-4,6-bis(2,4-diméthyl- phényl)-1,3,5-triazine, 2-(2-hydroxy-4-tridécyloxyphényl)- 4,6-bis(2,4-diméthylphényl)-1,3,5-triazine, 2-[2-hydroxy- 4-(2-hydroxy-3-butyloxypropoxy)phényl]-4,6-bis(2,4-diméthyl- phényl)-1,3,5-triazine, 2-[2-hydroxy-4-(2-hydroxy-3-octyl- oxypropyloxy)phényl]-4,6-bis(2,4-diméthylphényl)-1,3,5- triazine, 2-[4-(dodécyloxy/tridécyloxy-2-hydroxypropoxy)- 2hydroxyphényl]-4,6-bis(2,4-diméthylphényl)-1,3,5-triazine, 2-[2-hydroxy-4-(2-hydroxy-3-dodécyloxypropoxy)phényl]- 4,6-bis(2,4-diméthylphényl)-1,3,5-triazine, 2-(2-hydroxy- 4-hexyloxy)phényl-4,6-diphényl-1,3,5-triazine, 2-(2-hydroxy- 4-méthoxyphényl)-4,6-diphényl-1,3,5-triazine, 2,4,6-tris- [2-hydroxy-4-(3-butoxy-2-hydroxypropoxy)phényl]-1,3,5- triazine,2-(2-hydroxyphényl)-4-(4-méthoxyphényl)-6-phényl- 1,3,5-triazine. 3. Désactivateurs de métaux, par exemple: N,N'-diphényl- oxamide, N-salicylal-N'-salicyloylhydrazine, N,N'-bis- (salicyloyl)hydrazine, N,N'-bis(3,5-di-terL-butyl-4-hydroxy- phénylpropionyl)hydrazine, 3-salicyloylamino-1,2,4-triazole, bis(benzylidène)dihydrazide oxalique, oxanilide, dihydrazide isophtalique, bisphénylhydrazide sébacique, N,N'-diacétyl- dihydrazide adipique, N,N'-bis(salicyloyl)dihydrazide oxalique, N,N'-bis(salicyloyl)dihydrazide thiopropionique. 4. Phosphites et phosphonites, par exemple: phosphite de triphényle, phosphites de diphényle et d'alkyle, phos- phites de phényle et de dialkyle, phosphite de tris(nonyl- phényle), phosphite de trilauryle, phosphite de triocta- décyle, diphosphitededistéaryle-pentaérythritol, phosphite de tris(2,4-di-tert-butylphényle), diphosphite de diiso- décyle-pentaérythritol, diphosphite de bis(2,4-di-tert- butylphényle)-pentaérythritol, diphosphite de bis(2,6-di- tert-butyl-4-méthylphényle)-pentaérythritol, diphosphite de diisodécyloxy-pentaérythritol, diphosphite de bis(2,4-di- tert-butyl-6-méthylphényle)-pentaérythritol, diphosphite de bis(2,4,6tris-tert-butylphényle)-pentaérythritol, triphosphite de tristéarylesorbitol, 4,4'-biphénylène-35 diphosphonite de tétrakis(2,4-di-tertbutylphényle), 6-isooctyloxy-2,4,8,10-tétra-tert-butyl-12H-dibenzo[d,g]- 1,3,2-dioxaphosphocine,6-fluoro-2,4,8,10-tétra-tert-butyl- 12-méthyl-dibenzo[d,g]-1,3,2-dioxaphosphocine, phosphite de bis(2,4-ditert-butyl-6-méthylphényle) et de méthyle, phosphite de bis(2,4-di-tertbutyl-6-méthylphényle) et d'éthyle. 5. Hydroxylamines, par exemple: N,Ndibenzylhydroxyl- amine, N,N-diéthylhydroxylamine, N,Ndioctylhydroxylamine, N,N-dilaurylhydroxylamine, N,Nditétradécylhydroxylamine, N,N-dihexadécylhydroxylamine,N,Ndioctadécylhydroxylamine, N-hexadécyl-N-octadécylhydroxylamine, N-heptadécyl-N-octa- décylhydroxylamine, N,N-dialkylhydroxylamine dérivée d'amine de suif hydrogéné. 6. Nitrones, par exemple: N-benzyl-alpha-phénylnitrone, N-éthyl-alphaméthylnitrone, N-octyl-alpha-heptylnitrone, N-lauryl-alpha-undécylnitrone,N-tétradécyl-alpha-tridécyl- * nitrone, N-hexadécyl-alpha-pentadécylnitrone, N-octadécyl- alpha-heptadécylnitrone, N-hexadécyl-alpha-heptadécyl- nitrone, N-octadécyl-alpha-pentadécylnitrone, N-heptadécyl- alpha-heptadécylnitrone, N-octadécyl-alpha-hexadécylnitrone, nitrone dérivée de N,N-dialkylhydroxylamine dérivée d'amine de suif hydrogéné. 7. Agents de synergie sulfurés, par exemple thiodipro- pionate de dilauryle ou thiodipropionate de distéaryle. 8. Composés éliminant les peroxydes, par exemple: esters d'acide 3thiodipropionique tels que les esters de lauryle, stéaryle, myristyle ou tridécyle, mercaptobenzimidazole ou sel de zinc du 2-mercaptobenzimidazole, dibutyldithio- carbamate de zinc, disulfure de dioctadécyle, tétrakis- (3-dodécylmercapto)propionate de pentaérythritol. 9. Stabilisants pour polyamides, par exemple: sels de cuivre en association avec des iodures et/ou des composés phosphorés et sels de manganèse divalent. 10. Co-stabilisants basiques, par exemple: mélamine, polyvinylpyrrolidone, dicyandiamide, cyanurate de triallyle, dérivés d'urée, dérivés d'hydrazine, amines, polyamides,35 polyuréthannes, sels de métaux alcalins et sels de métaux alcalino-terreux d'acides gras supérieurs tels que le stéarate de calcium, le stéarate de zinc, le béhénate de magnésium, le stéarate de magnésium, le ricinoléate de sodium et le palmitate de potassium, pyrocatécholate d'antimoine ou pyrocatécholate d'étain. 11. Agents de nucléation, par exemple: substances miné- raies telles que le talc, des oxydes métalliques tels que le bioxyde de titane ou l'oxyde de magnésium, des phosphates, carbonates ou sulfates, de préférence de métaux alcalino- terreux; composés organiques tels que des acides mono- ou polycarboxyliques et leurs sels, par exemple l'acide 4-tert- butylbenzoïque, l'acide adipique, l'acide diphénylacétique, le succinate de sodium ou le benzoate de sodium; composés polymères tels que des copolymères ioniques ("ionomères"). 12. Charges et agents de renforcement, par exemple: carbonate de calcium, silicates, fibres de verre, billes de verre creuses, amiante, talc, kaolin, mica, sulfate de baryum, oxydes et hydroxydes métalliques, noir de carbone, graphite, sciure fine de bois et farines ou fibres d'autres produits naturels, fibres synthétiques. 13. Autres additifs, par exemple: plastifiants, lubrifiants, agents émulsionnants, pigments, additifs de rhéologie, cata- lyseurs, agents de réglage d'écoulement, agents d'avivage optique, ignifugeants, agents antistatiques et agents gonflants. 14. Benzofurannones et indolinones, par exemple: composés proposés dans les documents US-A-4 325 863, US-A-4 338 244, US-A-5 175 312, US-A-S 216 052, US-A-5 252 643, DE-A-4 316 611, DE-A-4 316 622, DE-A-4 316 876, EP-A-0 589 839 ou EP-A- 0 591 102, ou 3-[4-(2-acétoxyéthoxy)phényl]-5,7-di-tert- butylbenzofuranne-2-one, 5,7-di-Lert-butyl-3-[4-(2-stéaroyl- oxyéthoxy)phényl]benzofuranne-2-one, 3,3'-bis[5,7-di-tert- butyl-3-(4-[2-hydroxyéthoxy]phényl)benzofuranne-2-one], ,7-di-tert-butyl3-(4-éthoxyphényl)benzofuranne-2-one, 3-(4-acétoxy-3,5-diméthylphényl)-5,7-di-tert-butylbenzo- furanne-2-one,3-(3,5-diméthyl-4-pivaloyloxyphényl)-5,7-di- tert-butylbenzofuranne-2-one. Le rapport en poids des composés de formule (I) aux additifs classiques peut être de 1:0,5 à 1:5. Les composés de formule (I) peuvent également être utilisés comme stabilisants, notamment comme stabilisants à la lumière, pour presque toutes les matières connues dans la technologie de reproduction photographique et d'autres techniques de reproduction, comme décrit par exemple dans Research Disclosure 1990, 31429 (pages 474 à 480). Les composés de formule (I) sont particulièrement utiles pour stabiliser des bandes et fibres de polypropy- lène. L'invention est illustrée plus en détail par les Exemples qui suivent. Tous les pourcentages sont exprimés en poids, sauf mention contraire. Exemple 1: Préparation du composé de formule N H t NA (CH2)e-N -N-(CH2),-N-H NN N H3C CH3 H3C CH3 H3C CH3 H3C CH3 H3C N CH3 H3C CH3 0 H3C C H3C CH3 i N H3 H3C H H H H H3C CH3 H3C CH3 H n Un mélange de 35,8 g (0,2 mole) du sel de sodium de 2,2,6,6tétraméthyl-4-hydroxypipéridine dans 200 ml de xylène est ajouté lentement à une solution de 36,9 g (0,2 mole) de chlorure cyanurique dans 200 ml de xylène refroidie à -10 C. Ensuite, le mélange réactionnel est agité pendant 1 heure à 0 C, chauffé à 60 C et 250 ml de xylène sont séparés sous vide. Le mélange est refroidi à la température ambiante et l'on ajoute 82,9 g (0,21 mole) de N,N'-bis(2,2,6,6-tétra- méthyl-4-pipéridyl)-1,6-hexanediamine dans 100 ml de xylène. Ensuite, le mélange est chauffé à 60 C pendant 2 heures, puis encore 2 heures au reflux. Après refroidissement, on ajoute 20,0 g (0,5 mole) de NaOH sous forme de poudre et le mélange réactionnel est chauffé pendant 10 heures au reflux, l'eau de réaction étant séparée par distillation azéotropique. Après refroidissement et filtration sur terre, la solution est évaporée à 140 C et sous 100 Pa. Après un nouveau refroidissement, le produit désiré est obtenu sous forme d'une poudre blanche ayant un point de fusion de 173-183 C et Mn = 5300 g/mole. Exemple 2: Préparation du composé de formule N H- N N (OH2) N _ N (CH2),-N-H N N H3C CH3 H3C CH3 H3C CH3 H3C CH3 H3C N CH3 H3C N CH3 NH H3C N CH3 H3C N CH3 H H H H H3C CH3 Hc N CH3 H -_ - - H n A) Préparation de la (4,6-dichloro-[1,3,5]triazine-2-yl)- (2,2,6,6-tétraméthyl-4-pipéridyl)amine A une solution de 90 g (0,49 mole) de chlorure cyanurique dans 700 ml de 1,2-dichloréthane, refroidie à -10 C, on ajoute lentement une solution de 76,2 g (0,49 mole) de 2,2,6,6-tétraméthyl-4-pipéridylamine dans 100 ml de 1,2- dichloréthane en maintenant la température à -10 C pendant l'addition. Ensuite, le mélange est agité pendant 1 heure à -10 C et l'on ajoute une solution de 21,4 g (0,54 mole) d'hydroxyde de sodium dans 60 ml d'eau en maintenant la température susmentionnée pendant l'addition. Ensuite, le mélange est agité pendant 1 heure à la température ambiante et la phase organique est recueillie. La phase organique est ensuite lavée deux fois avec 150 ml d'eau, déshydratee sur sulfate de sodium et évaporée à C/100 Pa. Après séchage à l'étuve, on obtient un solide ayant un point de fusion de 150-152 C. Analyse de Cl: Calculé: 23,31 % Trouvé: 22,97 % B) Un mélange de 60,8 g (0,2 mole) de (4,6-dichloro- [1,3,5]triazine-2-yl)-(2,2,6,6-tétraméthyl-4-pipéridyl)amine et 82,9 g (0,21 mole) de N,N'-bis(2,2,6,6-tétraméthyl- 4-pipéridyl)-1,6-hexanediamine dans 200 ml de xylène est chauffé au reflux et agité pendant 1 heure à cette tempéra- ture. Ensuite, le mélange est refroidi à 60 C et l'on ajoute 22 g (0,55 mole) d'hydroxyde de sodium sous forme de poudre. Ensuite, le mélange réactionnel est chauffé pendant 2 heures au reflux, refroidi de nouveau à 60 C et l'on ajoute 30 ml d'eau. Le mélange est ensuite chauffé au reflux et sous agitation pendant 12 heures, l'eau de réaction et l'eau ajoutée étant séparées par distillation azéotropique. Après refroidissement et filtration sur terre, la solution est évaporée à 140 C/100 Pa. Après refroidissement, on obtient un produit solide blanc ayant un point de fusion de 163-170 C et un Mn = 2190 g/mole. Exemple 3 En utilisant les mêmes corps réagissants et les mêmes conditions de synthèse qu'à l'Exemple 2, mais avec un excès de N,N'-bis(2,2,6,6-tétraméthyl-4-pipéridyl)-1,6- hexanediamine (excès molaire de 20 %), on obtient un composé de la même formule qu'à l'Exemple 2, ayant un point de fusion de 132-135 C et un Mn = 1485 g/mole. Dans les Exemples 1 à 3 ci-dessus, le poids molécu- laire moyen en nombre est déterminé selon la méthode suivante: La détermination est effectuée dans un osmomètre à pression de vapeur OSMOMAT 070 (GONOTEC - Allemagne). L'osmomètre consiste en une chambre thermostatique saturée du solvant d'analyse dans laquelle sont montées deux thermistances; l'une pour la référence et l'autre pour la mesure. Avant de commencer la mesure, une goutte de solvant pur est placée sur chaque thermistance et le pont est ajusté à zéro après 5 minutes. Ensuite, une solution contenant une substance de poids moléculaire connu (MRéf) est soumise à la mesure. Pour ce faire, le solvant se trouvant sur la thermistance de mesure est remplacé par une goutte d'une solution de concentration connue et la variation de résistance pour rééquilibrer le pont est déterminée après 5 minutes. Cette procédure est effectuée pour quatre solutions de concentra- tions différentes (0,01 molale, 0,02 molale, 0,03 molale et 0,04 molale*). L'extrapolation à une dilution infinie donne KRéf = const/MRéf. La mesure est répétée avec les solutions contenant une substance de poids moléculaire (Mn) inconnu. L'extra- polation à une dilution infinie donne KMes = const/Mn. Ensuite, le poids moléculaire moyen en nombre est calculé selon l'équation suivante KRéfMRéf M = n K KMes Exemple 4: Action de stabilisation à la lumière dans des fibres de polypropylène Dans un mélangeur lent, 2,5 g du stabilisant indiqué au Tableau 1, 1 g de phosphite de tris(2,4-di-t-butyl- phényle), 0,5 g de 3,5-di-t-butyl-4-hydroxybenzylphosphonate monoéthylique de calcium, 1 g de stéarate de calcium et 2,5 g de bioxyde de titane sont mélangés avec 1000 g de poudre de polypropylène ayant un indice de fluidité à chaud de 12 g/10 min (mesuré à 230 C et 2,16 kg). Les mélanges sont extrudés à 200-230 C pour former des granulés de polymère qui sont ensuite transformes en fibres en utilisant un appareil de type pilote [ Leonard- Sumirago (VA) Italie] et en opérant dans les conditions suivantes: Température d'extrudeuse: 200-230 C Température de tête: 255-260 C Rapport d'étirage: 1:3,5 Masse linéique: 11 dtex par filament. Après avoir été montées sur un carton blanc, les fibres ainsi produites sont exposées dans un appareil Weather-O-Meter 65WR (ASTM D2565-85) avec une température de panneau noir de 63 C. La ténacité résiduelle est mesurée au moyen d'un extensomètre à vitesse constante sur des échantillons prélevés après divers temps d'exposition à la lumière, et l'on calcule ensuite le temps d'exposition, en heures, nécessaire pour réduire de moitié la ténacité initiale (T50). A des fins de comparaison, des fibres produites dans les mêmes conditions que décrites ci-dessus, mais sans addition des stabilisants de la présente invention, sont également exposées. Les résultats obtenus sont présentés au Tableau 1. TABLEAU 1 Stabilisant T50 (heures) Sans stabilisant 370 Composé de l'Exemple 1 3440 Composé de l'Exemple 2 3440 Composé de l'Exemple 3 3500 Exemple 5: Action de stabilisation à la lumière dans des bandes de polypropylène Dans un mélangeur à basse vitesse, 1 g du composé indiqué au Tableau 2, 1,0 g de phosphite tris(2,4-di-t-butyl- phényle), 0,5 g de tétrakis[3-(3,5-di-tert-butyl-4-hydroxy- phényl)propionate] de pentaérythritol et 1 g de stéarate de calcium sont mélangés avec 1000 g de polypropylène en poudre ayant un indice de fluidité à chaud de 12 g/10 minutes (mesuré à 230 C et 2,16 kg). Les mélanges sont extrudés à 200-230 C pour former des granulés de polymère qui sont ensuite transformés en bandes étirées ayant une épaisseur de 50 im et une largeur de 2,5 mm, en utilisant un appareil de type semi-industriel [Leonard-Sumirago (VA), Italie] fonctionnant dans les conditions suivantes: Température d'extrudeuse: 210-230 C Température de tête: 240-260 C Rapport d'étirage: 1:6 Après avoir été montées sur un carton blanc, les bandes ainsi produites sont exposées dans un appareil Weather-O-Meter 65WR (ASTM D2565-85) avec une température de panneau noir de 63 C. La ténacité résiduelle est mesurée au moyen d'un dynamomètre à vitesse constante sur des échantillons prélevés après exposition à la lumière pendant diverses périodes de temps, et l'on calcule d'après ces valeurs le temps en heures nécessaire pour réduire de moitié la ténacité initiale (T50). A des fins de comparaison, des bandes produites dans les mêmes conditions que décrites ci-dessus, mais sans addition des stabilisants de la présente invention, sont également exposées. Les résultats obtenus sont présentés au Tableau 2. TABLEAU 2 Stabilisant T50 (heures) Aucun 560 Composé de l'Exemple 1 3320 Composé de l'Exemple 2 3495 Composé de l'Exemple 3 3300 REVENDICATIONS 1. Composé caractérisé en ce qu'il répond à la formule (I) N H N X N N X N-HN, H2C CH3 H3C CHi HOc CH, Hic CH3 H3CN CH3 HO N CH3 y HOc N H i N CH3 1 1 R1 R1 R, R, R1 R, H3C CH3 H3C CH3 R2 (1) dans laquelle n est un nombre de 1 à 20 chacun des radicaux R1 est, indépendamment des autres, l'hydrogène, un groupe alkyle en C1-C8, -O', OH, -CH2CN, un groupe alcoxy en C1-C18, un groupe cycloalcoxy en, C5- C12, un groupe alcényle en C3-C6, un groupe phénylalkyle en C7-C9 qui n'est pas substitue ou est substitué sur le noyau phénylique par 1, 2 ou 3 groupes alkyle en C1-C4, ou un groupe acyle en C1-C8; R2 a l'une des significations données pour R1 X est un groupe alkylène en C2- C10; et Y est -O- ou)NH étant entendu qu'entre les motifs récurrents individuels de la formule (I), les radicaux R1, R2, X et Y peuvent avoir respectivement des significations identiques ou différentes. 2. Composé selon la revendication 1, caractérisé en ce que chacun des radicaux R1 est, indépendamment des autres, l'hydrogène, un groupe alkyle en C1-C4, -OH, un groupe alcoxy en C6-C12, un groupe cycloalcoxy en C5-C8, un groupe allyle, un groupe benzyle ou un groupe acétyle et R2 a l'une des significations données pour R1. 3. Composé selon la revendication 1, caractérisé en ce que les radicaux R1 sont identiques et représentent chacun l'hydrogène, un groupe méthyle ou un groupe cyclo- hexyloxy; R2 a l'une des significations données pour R1; et X est un groupe alkylène en C2-C6; étant entendu qu'entre les motifs récurrents individuels de formule (I), les radicaux R1, R2, X et Y ont respectivement les mêmes significations. 4. Composé selon la revendication 3, caractérisé en ce que les radicaux R1 sont identiques et représentent chacun l'hydrogène ou un groupe méthyle; et R2 a l'une des significations données pour R1. 5. Composé selon la revendication 1, caractérisé en ce que X est un groupe hexylène. 6. Composé selon la revendication 1, caractérisé en ce que n est un nombre de 3 à 20. 7. Composé selon la revendication 1, caractérisé en ce que Y est -O-. 8. Composition contenant une matière organique sujette à une dégradation provoquée par la lumière, la chaleur ou l'oxydation, caractérisée en ce qu'elle contient au moins un composé de formule (I) selon la revendication 1. 9. Composition selon la revendication 8, caracté- risée en ce que la matière organique est un polymère synthétique. 10. Composition selon la revendication 8, caracté- risée en ce que la matière organique est un polyéthylène ou un polypropylène. 11. Procédé pour stabiliser une matière organique contre une dégradation provoquée par la lumière, la chaleur ou l'oxydation, caractérisé en ce qu'il consiste à incor- porer à ladite matière organique au moins un composé de formule (I) selon la revendication 1.